(57)【特許請求の範囲】
【請求項１】
パルプ、填料および尿素燐酸エステル化澱粉を含有する、昇華型染料インクを用いる転写捺染法に使用される非塗工紙型の転写用紙。
【請求項２】
前記填料が炭酸カルシウムである請求項１に記載の非塗工紙型の転写用紙。
【請求項３】
非塗工紙型の転写用紙が、脂肪族モノアミンまたは脂肪族ポリアミンとエピハロヒドリン化合物との重縮合物を含有する請求項１または２に記載の非塗工紙型の転写用紙。
【発明の詳細な説明】
【技術分野】
【０００１】
本発明は、繊維材料などの被印刷物へ図柄を形成する転写捺染法において、図柄を転写するために使用される非塗工紙型の転写用紙に関する。
【背景技術】
【０００２】
繊維材料などの被印刷物に図柄を形成させる方法として、昇華型染料インクを用いて転写用紙に図柄を印刷して転写紙を作製し、転写紙を被印刷物に密着させて、昇華型染料インクを被印刷物に転写させる転写捺染法が公知である（例えば、特許文献１および特許文献２参照）。
【０００３】
転写捺染法に用いる転写用紙は公知である。
例えば、水性インクの吸収性に優れて滲みなどのない鮮明な記録画像を得ることができ、昇華転写の際の転写対象物へのインク転写効率にも優れた昇華転写用シートとして、シート状基材と、前記シート状基材の片面又は両面に設けられるインク受理層とを包含し、インク受理層には顔料とバインダーとカチオン性樹脂とが含まれ、前記バインダーとしては、デンプン、デンプン誘導体、ポリビニルアルコール、変性ポリビニルアルコールの何れか１種又はそれら２種以上の混合物が使用されることを特徴とする昇華転写用シートが公知である（例えば、特許文献３参照）。
また、昇華型捺染インクを用いたインクジェット印刷において優れたインク吸収・乾燥性を有しており作業性が良好であるとともに、転写紙表面での画像再現性、加熱転写時の耐熱性、転写後の被転写物表面での画像再現性や転写効率の点でも良好な特性を有する昇華型インクジェット捺染転写紙として、基材上に昇華型捺染インク受容層を有し、前記昇華型捺染インク受容層は、水溶性樹脂と微細粒子を含有し、前記微細粒子として、合成非晶質シリカを含有し、前記昇華型インクジェット捺染転写紙の昇華型捺染インク受容層側における超音波透過強度の相対値における最小値のピークを、測定時間３秒以内に有する昇華型インクジェット捺染転写紙が公知である（例えば、特許文献４参照）。
【０００４】
昇華型染料を含有するインクや昇華型捺染インクを用いて転写用紙に図柄を印刷して転写紙を作製する方法としては、特許文献３および特許文献４に記載されるように、インクジェット印刷方式がよく用いられる。
【先行技術文献】
【特許文献】
【０００５】
【特許文献１】特開２０１５−１６８７０５号公報
【特許文献２】特開２０１５−１２４３２４号公報
【特許文献３】特開２０１０−１５８８７５号公報
【特許文献４】特開２０１０−０５８３３５号公報
【発明の概要】
【発明が解決しようとする課題】
【０００６】
図柄が印刷される前の白紙である転写用紙と、転写用紙に図柄が印刷されて得られる転写紙との間では、相反する２つの特性を有する必要がある。すなわち、転写用紙では、昇華型染料インクを上手く受容する能力を要求され、転写紙では、昇華型染料インクを被印刷物に上手く転写する能力を要求される。
転写用紙は、被印刷物に形成された図柄の画質が劣化しないよう鮮鋭な画像を有する転写紙になるために昇華型染料インクに対する受容性を向上する必要がある。さらに、転写紙は、鮮鋭な画像を有する転写紙から、被印刷物に形成される図柄の画質を劣化させない必要がある。
一方、転写紙は、昇華型染料インクに対する転写用紙の受容性が向上すると、被印刷物に図柄を形成する転写時において昇華型染料インクの転写が不十分となる場合がある。その結果、被印刷物では発色の低下が起こる。
【０００７】
また、転写は、転写紙と被印刷物とを密着させて行うために、転写紙が被印刷物に上手く密着できなければならない。被印刷物へ連続的に転写する場合は、ロール紙状の転写紙と被印刷物とを密着させて転写が行われる。特に、連続的に転写を進めるためには、転写紙が被印刷物に上手く密着することが、より重要になる。
また、効率よく染料を転写紙から被印刷物に転写するために、転写用紙は、昇華型染料インクを用紙深部まで浸透させずに受容する必要がある。すなわち、転写用紙は「裏抜け抑制性」を求められる。「裏抜け」とは、転写用紙に印刷された画像の昇華型染料インクが、用紙深部まで浸透する現象である。
【０００８】
特許文献３の昇華転写用シートや特許文献４の昇華型インクジェット捺染転写紙はインク受理層やインク受容層を有する。しかしながら市場では、製品コストの面から、インク受理層やインク受容層を有しない非塗工紙型の転写用紙が要求されている。
【０００９】
上記を鑑みて本発明の目的は、下記の項目を満足する非塗工紙型の転写用紙を提供することである。
（１）被印刷物において画質の劣化が抑制できること（耐画像劣化性）
（２）被印刷物において発色の低下が抑制できること（発色性）
（３）転写紙と被印刷物とが上手く密着すること（密着性）
（４）転写紙において裏抜けが抑制できること（裏抜け抑制性）
【課題を解決するための手段】
【００１０】
本発明者らは、上記の課題を解決するために鋭意研究を重ねた結果、本発明の目的は、以下により達成される。
［１］パルプ、填料および尿素燐酸エステル化澱粉を含有する、昇華型染料インクを用いる転写捺染法に使用される非塗工紙型の転写用紙。
【００１１】
［２］前記填料が炭酸カルシウムである前記［１］に記載の非塗工紙型の転写用紙。
【００１２】
［３］非塗工紙型の転写用紙が、脂肪族モノアミンまたは脂肪族ポリアミンとエピハロヒドリン化合物との重縮合物を含有する前記［１］または［２］に記載の非塗工紙型の転写用紙。
【発明の効果】
【００１３】
本発明によって、耐画像劣化性が良好であり、発色性が良好であり、密着性に優れ、および裏抜け抑制性に優れる転写用紙を提供することができる。
【発明を実施するための形態】
【００１４】
以下に本発明を詳細に説明する。
本発明において、「転写用紙」とは、転写する図柄が印刷される前の白紙状態にある用紙をいう。「転写紙」とは、転写用紙に対して転写する図柄が印刷された状態にある用紙をいう。また、本発明において、「非塗工紙型」とは、転写用紙の断面を電子顕微鏡によって観察した際に、区別できる明確な塗工層を有しない用紙を指す。さらに本発明において、例えば、樹脂成分やポリマー成分を塗工し、塗工された前記成分が紙に吸収されて転写用紙の断面を電子顕微鏡によって観察した際に、区別できる明確な塗工層を有しない場合、非塗工紙型に含める。
【００１５】
本発明の非塗工紙型の転写用紙は、パルプ、填料および尿素燐酸エステル化澱粉を含有する。本発明の非塗工紙型の転写用紙は、下記（Ａ）または（Ｂ）の方法によって得ることができる。方法は、少ない含有量で密着性が良好であることから（Ｂ）が好ましい。
（Ａ）パルプ、填料および尿素燐酸エステル化澱粉を含有する紙料を抄造する方法。
（Ｂ）パルプおよび填料を含有する紙料を抄造し、得られる抄造紙に、サイズプレス等の従来公知の塗工装置によって尿素燐酸エステル化澱粉を付与する方法。
前記（Ａ）または（Ｂ）の紙料には、必要に応じて尿素燐酸エステル化澱粉以外の接着剤、サイズ剤、定着剤、歩留まり剤、カチオン化剤、顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、紙力増強剤等の製紙分野で従来公知の各種添加剤を含有することができる。
抄造は、紙料を酸性、中性またはアルカリ性に調整して、従来公知の抄紙機に用いて行われる。抄紙機の例としては、長網抄紙機、ツインワイヤー抄紙機、コンビネーション抄紙機、円網抄紙機、ヤンキー抄紙機等を挙げることができる。
前記（Ａ）において、抄造後、カレンダー処理やサイズプレス処理を施してよい。
前記（Ｂ）において、抄造して得られた抄造紙は、尿素燐酸エステル化澱粉を付与する前後にカレンダー処理を施してよい。尿素燐酸エステル化澱粉を抄造紙に付与する塗工液には、サイズ剤等を含有してよい。
【００１６】
非塗工紙型の転写用紙の坪量は特に限定されない。被印刷物への転写に対する取扱易さの点から、非塗工紙型の転写用紙の坪量は１０ｇ／ｍ２以上１００ｇ／ｍ２以下が好ましく、４０ｇ／ｍ２以上９０ｇ／ｍ２以下がさらに好ましい。また、転写用紙の厚さは特に限定されない。被印刷物への転写に対する取扱易さの点から、転写用紙の厚さは０．０１ｍｍ以上０．５ｍｍ以下が好ましく、０．０５ｍｍ以上０．３ｍｍ以下がさらに好ましい。
【００１７】
パルプは、製紙分野で従来公知のものであり、パルプの例としては、ＬＢＫＰ（Leaf Bleached Kraft Pulp）、ＮＢＫＰ（Needle Bleached Kraft Pulp）などの化学パルプ、ＧＰ（Groundwood Pulp）、ＰＧＷ（Pressure GroundWood pulp）、ＲＭＰ（Refiner Mechanical Pulp）、ＴＭＰ（ThermoMechanical Pulp）、ＣＴＭＰ（ChemiThermoMechanical Pulp）、ＣＭＰ（ChemiMechanical Pulp）、ＣＧＰ（ChemiGroundwood Pulp）などの機械パルプ、およびＤＩＰ（DeInked Pulp）などの古紙パルプを挙げることができる。パルプには、ケナフやバガスなどの非木材パルプも含まれる。
【００１８】
填料は、製紙分野で従来公知の白色顔料であり、填料の例としては、炭酸カルシウム、カオリンクレー、タルク、硫酸カルシウム、硫酸バリウム、二酸化チタン、酸化亜鉛、硫化亜鉛、炭酸亜鉛、サチンホワイト、珪酸アルミニウム、珪藻土、アルミナ、リトポン、ゼオライト、炭酸マグネシウム、水酸化マグネシウム等の白色無機顔料を挙げることができる。さらに填料の例としては、スチレン系プラスチックピグメント、アクリル系プラスチックピグメント、ポリエチレン、マイクロカプセル、尿素樹脂、メラミン樹脂等の白色有機顔料を挙げることができる。填料は、これらから１種または２種以上を選択して用いることができる。
【００１９】
填料は、炭酸カルシウムが好ましい。炭酸カルシウムは、填料中の６０質量％以上を占めることが好ましい。この理由は、後記の尿素燐酸エステル化澱粉との相乗効果により、発色性および密着性がより優れるからである。
【００２０】
尿素燐酸エステル化澱粉は、エステル化澱粉の１種であって、澱粉と尿素とを燐酸の存在下、高温加熱し燐酸基とカルバミン酸基とを導入した澱粉誘導体である。尿素燐酸エステル化澱粉は、燐酸基とグルコース六員環との間またはカルバミン酸基とグルコース六員環との間にアルキレン基を有するものも含む。アルキレン基は、炭素数１〜３が好ましく、炭素数１がより好ましい。尿素燐酸エステル化澱粉は、王子コーンスターチ社、日本食品化工社、ジー・エス・エル・ジャパン社などから市販されている。
【００２１】
非塗工紙型の転写用紙中の填料の含有量は、パルプ１００質量部に対して、５質量部以上４０質量部以下が好ましく、１０質量部以上３０質量部以下がより好ましく、１５質量部以上２５質量部以下がさらに好ましい。
非塗工紙型の転写用紙中の尿素燐酸エステル化澱粉の含有量は、上記（Ａ）の場合は０．５ｇ／ｍ２以上４ｇ／ｍ２以下が好ましく、上記（Ｂ）の場合は片面あたり０．２５ｇ／ｍ２以上２ｇ／ｍ２以下が好ましい。
【００２２】
非塗工紙型の転写用紙は、脂肪族モノアミンまたは脂肪族ポリアミンとエピハロヒドリン化合物との重縮合物を含有することが好ましい。この理由は、耐画像劣化性および裏抜け抑制性がより良好になるからである。
【００２３】
脂肪族モノアミンまたは脂肪族ポリアミンとエピハロヒドリン化合物との重縮合物を含有させる方法は、（ａ）脂肪族モノアミンまたは脂肪族ポリアミンとエピハロヒドリン化合物との重縮合物を紙料中に配合して、紙料を抄造する方法、（ｂ）パルプ、填料および尿素燐酸エステル化澱粉を含有する紙料を抄造し、得られる抄造紙に、サイズプレス等の従来公知の塗工装置によって脂肪族モノアミンまたは脂肪族ポリアミンとエピハロヒドリン化合物との重縮合物を付与する方法、（ｃ）パルプおよび填料を含有する紙料を抄造し、得られる抄造紙に、サイズプレス等の従来公知の塗工装置によって尿素燐酸エステル化澱粉および脂肪族モノアミンまたは脂肪族ポリアミンとエピハロヒドリン化合物との重縮合物を付与する方法、を挙げることができる。脂肪族モノアミンまたは脂肪族ポリアミンとエピハロヒドリン化合物との重縮合物の含有は、発色性の点から（ｂ）または（ｃ）の方法が好ましい。
【００２４】
上記（Ｂ）、上記（ｂ）および（ｃ）の方法における従来公知の塗工装置の例としては、サイズプレス、ゲートロールコーター、フィルムトランスファーコーター、ブレードコーター、ロッドコーター、エアーナイフコーター、カーテンコーター等を挙げることができる。塗工装置は、製造コストの点から、抄紙機に設置されているサイズプレス、ゲートロールコーター、フィルムトランスファーコーターが好ましい。
【００２５】
脂肪族モノアミンまたは脂肪族ポリアミンとエピハロヒドリン化合物との重縮合物は、カチオン性樹脂の一種であって、脂肪族モノアミンおよび脂肪族ポリアミンから選ばれる１種以上と、エピハロヒドリン化合物から選ばれる１種以上との重縮合物である。脂肪族モノアミンは、例えば、モノメチルアミン、モノエチルアミン、ジメチルアミン、ジエチルアミン、トリメチルアミン、トリエチルアミン、モノ、ジあるいはトリエタノールアミンなどである。脂肪族ポリアミンは、例えば、エチレンジアミン、ジエチレントリアミン、トリエチレンテトラミン、ペンタエチレンヘキサミン、ヘキサメチレンジアミン、ジメチルアミノエチルアミン、ジメチルアミノプロピルアミン、１，３−ジアミノブタンなどである。エピハロヒドリン化合物は、例えば、エピクロルヒドリン、エピブロモヒドリン、メチルエピクロルヒドリン、メチルエピブロモヒドリンなどである。脂肪族モノアミンまたは脂肪族ポリアミンとエピハロヒドリン化合物との重縮合物は、商業的に入手が容易であることから、ジメチルアミン−エピクロルヒドリン重縮合物が好ましい。
【００２６】
脂肪族モノアミンまたは脂肪族ポリアミンとエピハロヒドリン化合物との重縮合物の含有量は、上記（ａ）の方法で０．５ｇ／ｍ２以上３ｇ／ｍ２以下が好ましく、上記（ｂ）および（ｃ）の方法で片面あたり０．２５ｇ／ｍ２以上１．５ｇ／ｍ２以下が好ましい。
【００２７】
転写紙は、昇華型染料インクを備える従来公知の各種印刷方法を用いて、転写用紙に図柄を印刷することによって得ることができる。
転写用紙に図柄を印刷する各種印刷方法は、従来公知の印刷方法であって、特に限定されない。印刷方法は、例えば、グラビア印刷方式、インクジェット印刷方式、電子写真印刷方式およびスクリーン印刷方式などを挙げることができる。中でも、画質の高精細化および装置の小型化の点でインクジェット印刷方式が好ましい。
【００２８】
昇華型染料インクを用いた転写捺染法は、転写用紙に図柄を印刷して転写紙を得る工程と、転写紙を被印刷物に密着させる工程とを有する方法である。密着させる工程には、必要に応じて、加熱および加圧が含まれる。密着させる工程における加熱および加圧の条件は、転写捺染法で従来公知の条件である。密着させる工程は、例えば、プレス機や加熱ドラムなどにより転写紙を被印刷物に密着させ加熱および加圧する方法を挙げることができる。
【００２９】
被印刷物は、繊維材料であって、特に限定されない。繊維材料は、天然繊維材料および合成繊維材料のいずれでも構わない。天然繊維材料は、例えば、綿、麻、リヨセル、レーヨン、アセテート等のセルロース系繊維材料、絹、羊毛、獣毛等の蛋白質系繊維材料等を挙げることができる。合成繊維材料は、例えば、ポリアミド繊維（ナイロン）、ビニロン、ポリエスエル、ポリアクリル等を挙げることができる。繊維材料の構成としては、織物、編物、不織布等の単独、混紡、混繊または交織などを挙げることができる。さらに、これらの構成が複合化してもよい。また、必要に応じて、染着促進に効果のある薬剤などで被印刷物を前処理してもよい。
【実施例】
【００３０】
以下、実施例によって本発明をさらに詳細に説明する。なお、本発明は、これらの実施例に限定されない。ここで「質量部」および「質量％」は、乾燥固形分量あるいは実質成分量の各々「質量部」および「質量％」を表す。塗工層の塗工量は乾燥固形分量を表す。
【００３１】
＜非塗工紙型の転写用紙の作製＞
（実施例１）
濾水度３８０ｍｌｃｓｆのＬＢＫＰ１００質量部からなるパルプスラリーに、填料として炭酸カルシウム２０質量部、尿素燐酸エステル化澱粉０．８質量部、硫酸バンド０．８質量部、アルキルケテンダイマー型サイズ剤０．１質量部を添加して、長網抄紙機で抄造し、サイズプレス装置で両面に、酸化澱粉を片面あたり１．５ｇ／ｍ２およびジメチルアミン−エピクロルヒドリン重縮合物を片面あたり１．０ｇ／ｍ２付着させ、マシンカレンダー処理をして坪量８５ｇ／ｍ２の非塗工紙型の転写用紙を作製した。
【００３２】
（実施例２）
濾水度３８０ｍｌｃｓｆのＬＢＫＰ１００質量部からなるパルプスラリーに、填料として炭酸カルシウム２０質量部、尿素燐酸エステル化澱粉６質量部、硫酸バンド０．８質量部、アルキルケテンダイマー型サイズ剤０．１質量部を添加して、長網抄紙機で抄造し、サイズプレス装置で両面に、酸化澱粉を片面あたり１．５ｇ／ｍ２およびジメチルアミン−エピクロルヒドリン重縮合物を片面あたり１．０ｇ／ｍ２付着させ、マシンカレンダー処理をして坪量８５ｇ／ｍ２の非塗工紙型の転写用紙を作製した。
【００３３】
（実施例３）
濾水度３８０ｍｌｃｓｆのＬＢＫＰ１００質量部からなるパルプスラリーに、填料として炭酸カルシウム２０質量部、両性澱粉０．８質量部、硫酸バンド０．８質量部、アルキルケテンダイマー型サイズ剤０．１質量部を添加して、長網抄紙機で抄造し、サイズプレス装置で両面に、尿素燐酸エステル化澱粉を片面あたり０．２５ｇ／ｍ２およびジメチルアミン−エピクロルヒドリン重縮合物を片面あたり１．０ｇ／ｍ２付着させ、マシンカレンダー処理をして坪量８２．５ｇ／ｍ２の非塗工紙型の転写用紙を作製した。
【００３４】
（実施例４）
濾水度３８０ｍｌｃｓｆのＬＢＫＰ１００質量部からなるパルプスラリーに、填料として炭酸カルシウム２０質量部、両性澱粉０．８質量部、硫酸バンド０．８質量部、アルキルケテンダイマー型サイズ剤０．１質量部を添加して、長網抄紙機で抄造し、サイズプレス装置で両面に、尿素燐酸エステル化澱粉を片面あたり１．０ｇ／ｍ２およびジメチルアミン−エピクロルヒドリン重縮合物を片面あたり１．０ｇ／ｍ２付着させ、マシンカレンダー処理をして坪量８４ｇ／ｍ２の非塗工紙型の転写用紙を作製した。
【００３５】
（実施例５）
濾水度３８０ｍｌｃｓｆのＬＢＫＰ１００質量部からなるパルプスラリーに、填料として炭酸カルシウム２０質量部、両性澱粉０．８質量部、硫酸バンド０．８質量部、アルキルケテンダイマー型サイズ剤０．１質量部を添加して、長網抄紙機で抄造し、サイズプレス装置で両面に、尿素燐酸エステル化澱粉を片面あたり１．５ｇ／ｍ２およびジメチルアミン−エピクロルヒドリン重縮合物を片面あたり１．０ｇ／ｍ２付着させ、マシンカレンダー処理をして坪量８５ｇ／ｍ２の非塗工紙型の転写用紙を作製した。
【００３６】
（実施例６）
濾水度３８０ｍｌｃｓｆのＬＢＫＰ１００質量部からなるパルプスラリーに、填料として炭酸カルシウム２０質量部、両性澱粉０．８質量部、硫酸バンド０．８質量部、アルキルケテンダイマー型サイズ剤０．１質量部を添加して、長網抄紙機で抄造し、サイズプレス装置で両面に、尿素燐酸エステル化澱粉を片面あたり２．０ｇ／ｍ２およびジメチルアミン−エピクロルヒドリン重縮合物を片面あたり１．０ｇ／ｍ２付着させ、マシンカレンダー処理をして坪量８６ｇ／ｍ２の非塗工紙型の転写用紙を作製した。
【００３７】
（実施例７）
濾水度３８０ｍｌｃｓｆのＬＢＫＰ１００質量部からなるパルプスラリーに、填料としてカオリンクレー２０質量部、両性澱粉０．８質量部、硫酸バンド０．８質量部、アルキルケテンダイマー型サイズ剤０．１質量部を添加して、長網抄紙機で抄造し、サイズプレス装置で両面に、尿素燐酸エステル化澱粉を片面あたり１．５ｇ／ｍ２およびジメチルアミン−エピクロルヒドリン重縮合物を片面あたり１．０ｇ／ｍ２付着させ、マシンカレンダー処理をして坪量８５ｇ／ｍ２の非塗工紙型の転写用紙を作製した。
【００３８】
（実施例８）
濾水度３８０ｍｌｃｓｆのＬＢＫＰ１００質量部からなるパルプスラリーに、填料として炭酸カルシウム１２質量部およびカオリンクレー８質量部、両性澱粉０．８質量部、硫酸バンド０．８質量部、アルキルケテンダイマー型サイズ剤０．１質量部を添加して、長網抄紙機で抄造し、サイズプレス装置で両面に、尿素燐酸エステル化澱粉を片面あたり１．５ｇ／ｍ２およびジメチルアミン−エピクロルヒドリン重縮合物を片面あたり１．０ｇ／ｍ２付着させ、マシンカレンダー処理をして坪量８５ｇ／ｍ２の非塗工紙型の転写用紙を作製した。
【００３９】
（実施例９）
濾水度３８０ｍｌｃｓｆのＬＢＫＰ１００質量部からなるパルプスラリーに、填料として炭酸カルシウム２０質量部、尿素燐酸エステル化澱粉６質量部、硫酸バンド０．８質量部、アルキルケテンダイマー型サイズ剤０．１質量部を添加して、長網抄紙機で抄造し、サイズプレス装置で両面に、酸化澱粉を片面あたり１．５ｇ／ｍ２付着させ、マシンカレンダー処理をして坪量８３ｇ／ｍ２の非塗工紙型の転写用紙を作製した。
【００４０】
（実施例１０）
濾水度３８０ｍｌｃｓｆのＬＢＫＰ１００質量部からなるパルプスラリーに、填料として炭酸カルシウム２０質量部、両性澱粉０．８質量部、硫酸バンド０．８質量部、アルキルケテンダイマー型サイズ剤０．１質量部を添加して、長網抄紙機で抄造し、サイズプレス装置で両面に、尿素燐酸エステル化澱粉を片面あたり１．５ｇ／ｍ２付着させ、マシンカレンダー処理をして坪量８３ｇ／ｍ２の非塗工紙型の転写用紙を作製した。
【００４１】
（実施例１１）
濾水度３８０ｍｌｃｓｆのＬＢＫＰ１００質量部からなるパルプスラリーに、填料として炭酸カルシウム２０質量部、尿素燐酸エステル化澱粉６質量部、硫酸バンド０．８質量部、アルキルケテンダイマー型サイズ剤０．１質量部、ジメチルアミン−エピクロルヒドリン重縮合物１．６質量部を添加して、長網抄紙機で抄造し、サイズプレス装置で両面に、酸化澱粉を片面あたり１．５ｇ／ｍ２付着させ、マシンカレンダー処理をして坪量８３ｇ／ｍ２の非塗工紙型の転写用紙を作製した。
【００４２】
（実施例１２）
濾水度３８０ｍｌｃｓｆのＬＢＫＰ１００質量部からなるパルプスラリーに、填料として炭酸カルシウム２０質量部、両性澱粉０．８質量部、硫酸バンド０．８質量部、アルキルケテンダイマー型サイズ剤０．１質量部、ジメチルアミン−エピクロルヒドリン重縮合物１．６質量部を添加して、長網抄紙機で抄造し、サイズプレス装置で両面に、尿素燐酸エステル化澱粉を片面あたり１．５ｇ／ｍ２付着させ、マシンカレンダー処理をして坪量８３ｇ／ｍ２の非塗工紙型の転写用紙を作製した。
【００４３】
（比較例１）
濾水度３８０ｍｌｃｓｆのＬＢＫＰ１００質量部からなるパルプスラリーに、填料として炭酸カルシウム２０質量部、両性澱粉０．８質量部、硫酸バンド０．８質量部、アルキルケテンダイマー型サイズ剤０．１質量部を添加して、長網抄紙機で抄造し、サイズプレス装置で両面に、酸化澱粉を片面あたり１．５ｇ／ｍ２付着させ、マシンカレンダー処理をして坪量８３ｇ／ｍ２の非塗工紙型の転写用紙を作製した。
【００４４】
（比較例２）
濾水度３８０ｍｌｃｓｆのＬＢＫＰ１００質量部からなるパルプスラリーに、填料として炭酸カルシウム２０質量部、両性澱粉０．８質量部、硫酸バンド０．８質量部、アルキルケテンダイマー型サイズ剤０．１質量部を添加して、長網抄紙機で抄造し、サイズプレス装置で両面に、燐酸エステル化澱粉を片面あたり１．５ｇ／ｍ２付着させ、マシンカレンダー処理をして坪量８３ｇ／ｍ２の非塗工紙型の転写用紙を作製した。
【００４５】
＜転写紙の調製＞
以上により得られた各転写用紙に、昇華型染料インクを使用したインクジェットプリンター（ＪＶ２−１３０ＩＩ、ミマキエンジニアリング社製）を用いて、昇華型染料インク（シアン、マゼンタ、イエロー、ブラック）による評価用図柄を印刷し、転写紙を得た。
【００４６】
＜裏抜け抑制性の評価＞
上記のように得られた転写紙において、転写紙の裏面からの画像視認性の程度および得られた被印刷物の画質の点から、裏抜け抑制性を下記の基準により官能評価した。本発明において、転写用紙は、評価がＡまたはＢであれば、裏抜け抑制性に優れるものとする。
Ａ：裏抜けがほとんど認められず、捺染された画像が良好である。
Ｂ：裏抜けがわずかに認められるが、捺染された画像に実用上問題無い。
Ｃ：裏抜けが認められ、捺染された画像に実用上問題となる。
【００４７】
＜捺染（カット紙）＞
被印刷物としてポリエステル布を用いた。得られた転写紙とポリエステル布とを密着させ、熱転写用プレス機（手動ワイドスインガーＭｏｄｅｌ２２１、ＩＮＳＴＡ社製）を用いて２００℃、１分間加熱し、染料をポリエステル布へ転写し、その後転写紙をポリエステル布から剥離して、図柄が形成されたポリエステル布を得た。
【００４８】
＜耐画像劣化性の評価＞
図柄が形成されたポリエステル布に対して、図柄の鮮鋭性の点から、耐画像劣化性を下記の基準により画質を官能評価した。本発明において、転写用紙は、評価がＡまたはＢであれば耐画像劣化性が良好であるものとする。
Ａ：良好なレベル。
Ｂ：画質の劣化が殆ど認められず、概ね良好なレベル。
Ｃ：画質の劣化が認められるが、実用上問題の無いレベル。
Ｄ：実用上不可になる画像の劣化が認められるレベル。
【００４９】
＜発色性の評価＞
被印刷物において、昇華型染料インク３色（シアン、マゼンタ、イエロー）のベタ画像部を光学濃度計（Ｘ−ｒｉｔｅ５３０、サカタインクスエンジニアリング社製）を用いて色濃度を測定し、３色の色濃度値を合計した。発色性を下記の基準により判断した。本発明において、転写用紙は、評価がＡまたはＢであれば発色性が良好であるものとする。
Ａ：合計の値が４．７以上
Ｂ：合計の値が４．４以上４．７未満
Ｃ：合計の値が４．４未満
【００５０】
＜捺染（ロール紙）＞
被印刷物として巻き物のポリエステル布を用いた。得られたロール紙状の転写紙とポリエステル布とを密着させ、加熱および加圧機（１９０℃、０．５ＭＰａ、２．５ｍ／ｍｉｎ、ローラー型）を用いて、染料をポリエステル布へ転写し、その後転写紙をポリエステル布から剥離して、図柄が形成されたポリエステル布を得た。
【００５１】
＜密着性の評価＞
図柄が形成されたポリエステル布に対して、ベタ画像部分における色ムラの発生度合いの点から、密着性を下記の基準により官能評価した。本発明において、転写用紙は、評価ＡまたはＢであれば密着性に優れるものとする。
Ａ：色ムラが認められず、良好。
Ｂ：色ムラが僅かで、概ね良好。
Ｃ：色ムラが認められるが、実用上問題の無い程度。
Ｄ：色ムラが認められ、実用上問題となる。
【００５２】
評価結果を表１に示す。
【００５３】
【表１】
0006488258.tif 000002
【００５４】
表１の評価結果から、本発明に該当する実施例１〜１２は、耐画像劣化性および発色性を有し、密着性および裏抜け抑制性に優れることが分かる。本発明の構成を満足しない比較例１および２は、本発明の効果を得ることができないと分かる。
主に、実施例５、実施例７および実施例８の対比から、填料の６０質量％以上が炭酸カルシウムであると、発色性および密着性において好ましいと分かる。
主に、実施例２と実施例９と実施例１１との対比、および実施例５と実施例１０と実施例１２との対比から、非塗工紙型の転写用紙が脂肪族モノアミンまたは脂肪族ポリアミンとエピハロヒドリン化合物との重縮合物を含有すると、耐画像劣化性および裏抜け抑制性において好ましいと分かる。